(57)【要約】【課題】表面の温度上昇の抑制効果を長続きさせることができる蓄熱抑制ブロックを提供する。【解決手段】基盤層であるコンクリートブロック５上に表層４が設けられている。表層４は、炭酸カルシウムを主成分とした固化層により形成され、その表層４により赤外線が反射されて、当該蓄熱抑制ブロック１の保有熱が極力上昇されないようになっている。【選択図】        図３
2005023545.tif 000002
【特許請求の範囲】
【請求項１】
基盤層上に表層が設けられている蓄熱抑制ブロックにおいて、
前記表層が、炭酸カルシウムを主成分とした固化層により形成され、
前記基盤層が、強度体として設定されている、
ことを特徴とする蓄熱抑制ブロック。
【請求項２】
請求項１において、
前記表層の厚みが、１０ｍｍ前後に設定されている、
ことを特徴とする蓄熱抑制ブロック。
【請求項３】
請求項１において、
前記炭酸カルシウムの粒径が、０．１〜１．０ｍｍ前後に設定されている、
ことを特徴とする蓄熱抑制ブロック。
【請求項４】
請求項１において、
前記表層に、硬質珪砂が含有されている、
ことを特徴とする蓄熱抑制ブロック。
【請求項５】
請求項１において、
前記表層の固化剤として、マグネシアセメントが用いられている、
ことを特徴とする蓄熱抑制ブロック。
【請求項６】
請求項１において、
前記基盤層が、コンクリートブロックにより形成されている、
ことを特徴とする蓄熱抑制ブロック。
【請求項７】
請求項１において、
少なくとも前記表層の内部に、保水のための微細空隙と、該微細空隙に連なって表面に延びる連続空隙とが形成されている、
ことを特徴とする蓄熱抑制ブロック。
【請求項８】
請求項７において、
前記炭酸カルシウムの粒径が、０．１〜１．０ｍｍ前後に設定されている、
ことを特徴とする蓄熱抑制ブロック。
【請求項９】
請求項８において、
前記表層の厚みが、少なくとも１０ｍｍ以上に設定され、
前記基盤層が、空隙を有しない強度体とされている、
ことを特徴とする蓄熱抑制ブロック。
【請求項１０】
請求項１において、
前記表層が、前記炭酸カルシウムの粒径を略一定として、透水層に設定され、
前記基盤層が、水に対して非膨潤性を示す保水層構成材料を用いて、保水層として設定されている、
ことを特徴とする蓄熱抑制ブロック。
【請求項１１】
請求項１０において、
前記表層の厚みが、１０ｍｍ前後に設定されている、
ことを特徴とする蓄熱抑制ブロック。
【請求項１２】
請求項１〜１１のいずれかにおいて、
歩道ブロックとして用いられる、
ことを特徴とする蓄熱抑制ブロック。
【発明の詳細な説明】
【０００１】
【発明の属する技術分野】
本発明は、表面温度が上昇することを抑制する蓄熱抑制ブロックに関するものである。
【０００２】
【従来の技術】
近時、雨水の地下への還流促進、都市におけるヒートアイランド現象の抑制を考慮して、歩道ブロックが提案されている。この歩道ブロックとしては、特許文献１に示すように、透水性と保水性とを備えるようにすべく、内部に微細な空隙とそれに連なって表面に延びる連続空隙とを形成したものが用いられ、これを歩道に用いることにより、雨水は、それらの空隙を介して地下に還流される一方、その雨水の一部が、途中、微細な空隙に貯留され、それが、晴天時に気化熱を奪って蒸散することになっている。これにより、このような歩道ブロックを用いた歩道においては、雨水の蒸散を利用して表面ないし表面付近（空気中）の温度の上昇（ヒートアイランド現象）を抑制できることになる。
【０００３】
【特許文献１】
特開２００１−１５８６７６号公報
【０００４】
【発明が解決しようとする課題】
しかし、歩道ブロックは、一般に、蓄熱作用が大きく、その歩道ブロックの保有熱の消費（温度低下）のためにも、該歩道ブロック内に貯留された雨水の蒸散が利用されることになり、その蓄熱抑制ブロック内に貯留された雨水は早期に蒸散して、歩道の表面（例えば路面）ないしは表面付近の温度上昇の抑制効果は、長続きしないものとなっている。
【０００５】
本発明はこのような事情に鑑みてなされたもので、その技術的課題は、表面の温度上昇の抑制効果を長続きさせることができる蓄熱抑制ブロックを提供することにある。
【０００６】
【課題を解決するための手段】
上記技術的課題を達成するために本発明（請求項１の発明）にあっては、
基盤層上に表層が設けられている蓄熱抑制ブロックにおいて、
前記表層が、炭酸カルシウムを主成分とした固化層により形成され、
前記基盤層が強度体として設定されている構成としてある。この請求項１の好ましい態様としては、請求項２以下の記載の通りとなっている。
【０００７】
【発明の効果】
請求項１に記載された発明によれば、表層が、炭酸カルシウムを主成分とした固化層により形成されていることから、その炭酸カルシウムの赤外線吸収抑制機能（赤外線反射機能）を利用して、表層（炭酸カルシウム）が、発熱（蓄熱）の原因である赤外線の吸収を抑えることになり、当該蓄熱抑制ブロック（特に表層）の保有熱が高まることを、該蓄熱抑制ブロック内部の保水量に関係なく、抑制できることになる。このため、表面の温度上昇の抑制効果を長続きさせることができる蓄熱抑制ブロックを提供できることになる。
しかも、当該蓄熱抑制ブロックを工場において簡単に製造できることから、当該蓄熱抑制ブロックを安価に大量生産することができることになる。
勿論この場合、強度体である基盤層が表層を補強して当該蓄熱抑制ブロックの強度を高めることになり、蓄熱抑制ブロックとして要求される強度は満足することになる。
【０００８】
請求項２に記載された発明によれば、炭酸カルシウムが、表層の厚みが１０ｍｍ前後で、発熱の原因である赤外線の吸収を最も抑える点に達し、それよりも厚みが増しても赤外線吸収抑制効果にあまり変化がないという知見に基づき、赤外線の吸収抑制の観点から、表層の厚みを効果的に設定することができることになる。
しかも、表層の厚みを必要最小限に抑えていることから、蓄熱抑制ブロックとしての強度が低下することを極力防止でき、用途の範囲を広げることができることになる。
【０００９】
請求項３に記載された発明によれば、炭酸カルシウムの粒径が０．１〜１．０ｍｍ前後に設定されていることから、炭酸カルシウムとして、具体的に粒径が細かく且つ粒径範囲が狭いものが用いられることになり、単位体積当たりにおいて、粒径が大きく且つ粒径範囲が広いもの（粒径が大きくばらつくもの）を用いる場合に比して、連続空隙（微細空隙を含む）をもってその空隙の全体積を多く確保できることになり、熱の放出のための放出面積（比表面積）を増大させることができることになる。このため、炭酸カルシウムの赤外線吸収抑制機能だけでなく、比表面積の増大に基づく熱放出によっても、当該蓄熱抑制ブロック表面の温度上昇を抑制できることになり、当該蓄熱抑制ブロックの表面温度上昇の抑制効果を長続きさせることができることになる。
【００１０】
請求項４に記載された発明によれば、表層に硬質珪砂が含有されていることから、表層自体の強度（耐摩耗性等）を高めることができることになる。
【００１１】
請求項５に記載された発明によれば、表層の固化剤として、マグネシアセメントが用いられていることから、入手容易なマグネシアセメントにより炭酸カルシウムを主成分とする固化層を形成することができるばかりでなく、そのマグネシアセメントの色彩が白色であることを利用して、表層の色彩（白色である炭酸カルシウムの色彩）が白色でなくなることを防止できることになる。このため、赤外線（熱）反射において効果的な白色の状態を維持でき、固化剤を用いて炭酸カルシウムの固化層が形成される場合であっても、炭酸カルシウムの赤外線吸収抑制機能が低下することを防止できることになる。
【００１２】
請求項６に記載された発明によれば、基盤層がコンクリートブロックにより形成されていることから、コンクリートブロックにより表層を的確に補強して、当該補強ブロックを所望の強度以上にすることができることになる。
【００１３】
請求項７に記載された発明によれば、少なくとも表層の内部に、保水のための微細空隙と、該微細空隙に連なって表面に延びる連続空隙とが形成されていることから、表層内部（空隙）に雨水が保持（貯留）され、その雨水が熱を奪って蒸散することになるが、この際、表層における炭酸カルシウムの赤外線吸収抑制機能に基づき、当該蓄熱抑制ブロックの保有熱が高まることが抑えられることから、雨水の蒸散だけを考慮して作られている蓄熱抑制ブロック（熱吸収抑制機能がないもの）に比して、雨水の蒸散が当該蓄熱抑制ブロックの保有熱の消費（温度低下）に利用されてその雨水が早期に蒸散されてしまうこと（表層の温度を下げるために該表層の保有熱が雨水の気化熱として利用されること）を抑えることができることになる。このため、表層自体によって赤外線の吸収を抑えることができることと、表層内部に貯留される雨水が早期に蒸散されてしまうことを抑制できることに基づき、蓄熱抑制ブロックの表面ないしは表面付近の温度上昇の抑制効果を、より長続きさせることができることになる。
【００１４】
請求項８に記載された発明によれば、炭酸カルシウムの粒径が０．１〜１．０ｍｍ前後に設定されていることから、炭酸カルシウムとして、具体的に粒径が細かく且つ粒径範囲が狭いものが用いられることになり、単位体積当たりにおいて、粒径が大きく且つ粒径範囲が広いもの（粒径が大きくばらつくもの）を用いる場合に比して、連続空隙（微細空隙を含む）をもってその空隙の全体積を多く確保できることになる。このため、表層においては、大量の雨水等については排水できる一方、雨水の保水性能については、その多くの微細空隙に基づき高めることができ、その表層内部に保持される多くの雨水を、当該蓄熱抑制ブロックの保有熱の上昇を抑制する構成（炭酸カルシウムによる赤外線吸収抑制機能）の下において、蓄熱抑制ブロックの表面ないしは表面付近の温度上昇の抑制効果を長続きさせるために有効に活用できることになる。
【００１５】
請求項９に記載された発明によれば、基盤層として、空隙を有しない強度体を用いることにより表層の補強効果を高めることができる一方、表層の厚みを少なくとも１０ｍｍ以上に設定することにより、赤外線吸収抑制機能を最大限引き出しつつ、その表層の厚みに基づき保水性（保水量）を高めることができ、蓄熱抑制ブロックの表面ないしは表面付近の温度上昇の抑制効果を長続きさせることができることになる。
【００１６】
請求項１０に記載された発明によれば、表層が、炭酸カルシウムの粒径を略一定として、透水層として設定されていることから、表層が、上下方向に連通する連続空隙を安定的に有する透水層となり、降雨時には、雨水を表層を介して基盤層（保水層）に導き、その基盤層に雨水を保持できることになる。このため、炭酸カルシウムによる赤外線吸収抑制機能に基づき、当該蓄熱抑制ブロックの熱保有が高まることを抑えて、該蓄熱抑制ブロック自体の温度上昇を抑制できると共に基盤層（保水層）に保持された雨水が早期に蒸散されてしまうことを抑制できることになる。この結果、この場合においても、蓄熱抑制ブロックの表面ないしは表面付近の温度上昇の抑制効果を、より長続きさせることができることになる。
しかも、基盤層が、水に対して非膨潤性を示す保水層構成材料を用いて、保水層に設定されていることに基づき、上記連続空隙に基づき比較的弱くなっている透水層（表層）を強度体としてしっかりと支えることになり、全体として強度を確保できることになる。
【００１７】
請求項１１に記載された発明によれば、表層の厚みが１０ｍｍ前後に設定されていることから、前記請求項２の場合と同様、発熱の原因である赤外線の吸収を最も抑える点で、表層の厚みを設定することができ、赤外線の吸収抑制の観点から、表層の厚みを効果的に設定することができることになる。勿論この場合も、表層の厚みを必要最小限に抑えていることから、蓄熱抑制ブロックとしての強度が低下することを極力防止でき、用途の範囲を広げることができることになる。
【００１８】
請求項１２に記載された発明によれば、歩道ブロックとして用いられることから、蓄熱抑制ブロックの表面ないしは表面付近の温度上昇の抑制効果を長続きさせることができることに基づき、歩行を快適にできると共に、ヒートアイランド現象を抑制することができることになる。
【００１９】
【発明の実施の形態】
以下、本発明の実施形態を図面に基づいて説明する。
【００２０】
図１〜図６は、第１実施形態を示す。その図１〜３において、符号１は、本実施形態に係る蓄熱抑制ブロックで、この蓄熱抑制ブロック１は、直方体形状とされ、その大きさは、縦Ｌ１が２００ｍｍ前後、横Ｌ２が１００ｍｍ前後、高さＬ３が６０〜８０ｍｍ前後とされている。このような蓄熱抑制ブロック１は、クラッシャーラン２上の敷砂３上に多数敷設されて、歩道ブロックとして用いられており、その各蓄熱抑制ブロック１の上面が歩道面をなすことになっている。
勿論この蓄熱抑制ブロック１は、歩道ブロック以外に、プールサイド、屋上のの床ブロック、家屋、ビル等の外壁等に用いることができる。
【００２１】
前記蓄熱抑制ブロック１は、図３，図４に示すように、基盤層としてのコンクリートブロック５ａと、該コンクリートブロック５ａの上面を覆う表層４とからなる一体的な積層構造とされている。コンクリートブロック５ａは、蓄熱抑制ブロック１の下部層を構成しており、その層厚は、本実施形態においては、その強い強度を利用して、主として、表層４を補強すると共に当該蓄熱抑制ブロック１全体の強度を歩道ブロックとして所望の強度を確保すべく、６０〜７０ｍｍ前後とされている。
【００２２】
前記表層４は、蓄熱抑制ブロック１の上部層を構成しており、この表層４は、前記コンクリートブロック５ａの上面に対して一体化されている。この表層４は、骨材としての炭酸カルシウムＣａＣＯ３と、固化剤（バインダー）としてのマグネシアセメントとを用いて、固化層として成形されている。ＣａＣＯ３を表層４の主成分とするのは、ＣａＣＯ３が赤外線（熱）の吸収を抑制する機能（赤外線吸収抑制機能、又は赤外線反射機能）を有することに着目し、そのＣａＣＯ３が保有する機能を、蓄熱抑制ブロックの保有熱の上昇を抑制するために利用するためである。表層４の含有成分として、マグネシアセメントを含めるのは、ＣａＣＯ３を主成分とする固化層を形成できるようにするためだけでなく、そのマグネシアセメントの色彩が白色であることを利用して、表層４の色彩（白色である炭酸カルシウムの色彩）が白色でなくなることを防止し、赤外線（熱）反射において効果的な白色の状態を維持するためである。これにより、固化剤を用いて炭酸カルシウムの固化層が形成される場合であっても、ＣａＣＯ３の赤外線吸収抑制機能が低下することを防止できることになる。しかも、マグネシアセメントが、入手容易で、混合作業を行うことが容易な液状（ＭｇＣｌ２の高濃度水溶液中にＭｇＯの粉末を溶かし込んだもの）であることも、固化剤として選定された理由である。
【００２３】
図５は、実施形態に係る蓄熱抑制ブロック１の赤外線吸収抑制機能の効果を示すものである。この図５においては、実施形態に係る蓄熱抑制ブロック１が、切り出された天然のトラバーチンと同様、赤外線吸収抑制機能に基づき高い効果を示すと共に、その蓄熱抑制ブロック１のうち、白色グループの温度上昇の抑制効果が、黒色グループよりも高いことを示している。
【００２４】
表層４におけるＣａＣＯ３とマグネシアセメントとの重量比は、本実施形態においては、ＣａＣＯ３：マグネシアセメント＝６：１前後に設定されている。この重量比は、ＣａＣＯ３を固化層とすると共に、ＣａＣＯ３の赤外線吸収抑制機能の現実的な発揮等の観点から決定されており、赤外線吸収抑制機能を高める場合や、後述の如く、マグネシアセメントの使用により表層４内部における微細空隙の存在割合が低下することを抑制する場合には、上記重量比において、ＣａＣＯ３の相対的な割合を高めることになる。
【００２５】
表層４に含有されるＣａＣＯ３としては、本実施形態においては、粒径が０．１〜１．０ｍｍ前後のもの、より好ましくは０．２〜０．６ｍｍ前後のものが用いられ、ＣａＣＯ３として、粒径が細かく且つ粒径範囲が狭いものが用いられることになっている。これは、単位体積当たりにおいて、粒径が大きく且つ粒径範囲が広いもの（粒径が大きくばらつくもの）を用いる場合に比して、空隙を微細な連続空隙（微細空隙を含む）とすると共にその空隙の全体積を多く確保することを目的としており、これにより、熱の放出のための放出面積（比表面積）が増大されると共に、その多くの微細空隙による毛細管現象に基づき雨水の保水性能が高められことになっている。勿論、大量の雨水等については排水されることになる。
【００２６】
表層４の層厚は、１０ｍｍ前後とされている。これは、表層４の厚みが１０ｍｍ前後で、発熱の原因である赤外線の吸収を最も抑える点に達し、それよりも厚みが増しても赤外線吸収抑制機能にあまり変化がないという知見に基づき、赤外線の吸収抑制の観点から、表層４の厚みを１０ｍｍ前後としているのである。
すなわち、表層４は、ＣａＣＯ３の赤外線吸収抑制機能に基づき、通常のコンクリート（硬化状態）よりも表面温度が低くなるが、表層４の厚みが１０ｍｍ以上となると、図６に示すように、１０ｍｍのものも、２０ｍｍのものも、３０ｍｍのものも、６０ｍｍのものもさほど変わらなくなる。このため、本実施形態においては、赤外線の吸収抑制の観点から効率的に表層４の厚みを設定すべく、表層４の厚みが１０ｍｍ前後とされている。
この場合、実験に用いたテストブロック（表層４に相当するもの）に関しては、前述した組成のものに揃え、厚みのみを異ならせた。
勿論、赤外吸収抑制機能だけでなく、表層４内部における保水性能、熱放出性能を高めることとする場合には、微細空隙を確保すべく、表層４の厚みを、歩道ブロック等の用途上の上限の下において、少なくとも１０ｍｍ以上に設定することが好ましい。
【００２７】
これにより、蓄熱抑制ブロック１を歩道ブロックとして用いた場合には、夏の晴天時等において、各蓄熱抑制ブロック１は、その赤外線吸収抑制機能に基づき、赤外線（熱）の吸収を抑制し、各蓄熱抑制ブロック１の保有熱の上昇を抑える。このため、各蓄熱抑制ブロック１の表面温度（路面温度）の温度上昇が抑制されることになる。
【００２８】
一方、各蓄熱抑制ブロックは、降雨時に、雨水を表層４を経てコンクリートブロック５ａ上面に至る間に、表層４内部における微細空隙に雨水を保水しており、表層４に雨水が保水された後には、雨水は、蓄熱抑制ブロック１の表面（路面）の気化熱を奪って蒸散され、路面の温度上昇が抑制されることになる。
この場合、各蓄熱抑制ブロック１においては、その保有熱の上昇が、表層（ＣａＣＯ３）５の赤外線吸収抑制機能に基づき抑制されていることから、表層４内部に保水は、その蒸散をもって、蓄熱抑制ブロックの保有熱上昇の抑制のために使用されることが抑えられ、その分の保水を、各蓄熱抑制ブロックの表面温度を所望の温度状態に長期に亘って維持するために有効に利用できることになる。この結果、歩道の路面ないしは路面付近の温度上昇の抑制効果を長続きさせることができることになる。
【００２９】
このような蓄熱抑制ブロック１は、次のようにして製造される。
先ず、表層材料としてのＣａＣＯ３と、マグネシアセメントを混ぜ合わせる。そして、その混合物を型枠内に入れてその硬化を待ち、その硬化後、その硬化物を表層成形体として脱型し、その表層成形体を別の型枠内にセットする。この場合、ＣａＣＯ３とマグネシアセメントとの重量比、ＣａＣＯ３の粒径等については、前述したものが好ましい。
【００３０】
次に、コンクリートブロック成形材料としてのセメント、砂等、水等を混ぜ合わせて混合物を作り、その混合物を、前記表層成形体がセットされた型内に流し込む。そして、そのコンクリートブロック成形材料を基盤層として硬化させた後、その表層成形体とコンクリートブロック５ａとが一体化した一体化物を脱型し、当該蓄熱抑制ブロック１を得る。
【００３１】
勿論別の製造態様としては、表層成形体とコンクリートブロック５ａとを同じ型枠内で成形してもよい。すなわち、先ず、型枠内の下部に表層材料を入れて表層成形体を形成し、次に、その同じ型枠内に、表層成形体の上側においてコンクリートブロック成形材料を充填して、表層成形体とコンクリートブロック５ａとの一体化物を形成してもよい。この場合、コンクリートブロック成形材料を型枠内に充填するタイミングは、表層材料が硬化して表層成形体に必ずしもなっている必要はなく、未硬化の状態であってもよい。
さらに別の態様としては、型枠内にコンクリートブロック成形材料を充填し、そのコンクリートブロック成形材料の未硬化のうちに、そのコンクリートブロック成形材料の上側に、型枠内に収まるようにしつつ、予め用意された表層成形体を載せ、その表層成形体に対して、振動を与えつつ押圧力を付与することにより、表層成形体とコンクリートブロック５ａとの一体化物を得るようにしてもよい。
【００３２】
図７〜図９は、第２実施形態を示す。この第２実施形態において、前記第１実施形態と同一構成要素については同一符号を付してその説明を省略する。
【００３３】
この実施形態に係る蓄熱抑制ブロック１は、図７に示すように、一辺が３００ｍｍ前後の略正方形とされ、厚みが６０ｍｍ前後とされた厚板状とされている。このような蓄熱抑制ブロック１も、前記第１実施形態同様、クラッシャーラン２上の敷砂３上に多数敷設されることになっており、その各蓄熱抑制ブロック１の上面が歩道面をなすことになっている。
【００３４】
前記蓄熱抑制ブロック１は、図７〜図９に示すように、表層４と、基盤層である保水層５ｂとからなる積層構造とされている。表層４は、透水層として、蓄熱抑制ブロック１の上部層を構成しており、この表層４は、ＣａＣＯ３と、硬質珪砂と、バインダーとしてのマグネシアセメントとを用いて成形されている。
【００３５】
ＣａＣＯ３は、その赤外線（熱）吸収抑制機能に着目して、蓄熱抑制ブロックの保有熱が上昇しないようにすること（温度上昇を抑制すること）を目的として含有されており、マグネシアセメントは、バインダーとして機能させると共に、その色彩の白色を利用して、含有後に表層４が白色でなくなることを防止することを目的として含有されている。このＣａＣＯ３とマグネシアセメントとの重量比は、前記第１実施形態同様、ＣａＣＯ３：マグネシアセメント＝６：１前後に設定するのが好ましい。
また、硬質珪砂は、表層４の強度、特に耐摩耗性を高めることを目的として混入されており、その混入割合は、硬質珪砂：ＣａＣＯ３＝３：７（重量比）前後に設定されている。
【００３６】
上記ＣａＣＯ３及び硬質珪砂は、本実施形態においては、その各粒径が、１〜３ｍｍ程度に収まるように設定されている。これは、その略一定粒径とすることに基づき、表層４に多数の連続空隙を安定して形成し、これにより、表層４を透水層とするためである。
【００３７】
前記表層４の層厚は、１０ｍｍ前後とされている。これは、この第２実施形態においては、表層４に赤外線吸収抑制機能だけを担わせ、保水機能に関しては、保水層５ｂに担わせることとしているからである。
【００３８】
前記保水層５ｂは、前記第１実施形態に係るコンクリートブロックに代えて、蓄熱抑制ブロック１の下部層を構成しており、その層厚は、５０ｍｍ前後とされている。この保水層５ｂは、水に対して非膨潤性を示す保水層構成材料と、バインダとしてのセメント、水とにより成形されて、成形後において、水等により形状変化が起こしにくく、所定以上の強度（例えば曲げ強度５Ｎ／ｍｍ２）が確保されることになっており、この保水層５ｂは、強度体として、前記表層４を補強する機能を発揮することになっている。本実施形態においては、保水層構成材料として、水に対して非膨潤性を示すゼオライト、珪藻土、真砂土、造粒焼成人工軽量骨材が含有され、これらが、セメントと水との混入により成形されることになっている。
【００３９】
上記保水層構成材料には、微細空隙を有して保水性を確保する保水材料が含まれている。この保水材料は、主として、上記ゼオライト（例えば吸水率１５〜１６％）、珪藻土（例えば吸水率５０〜６０％）が構成しており、珪藻土が比較的保水保持力が低い（水を蒸散し易い）特性を示す一方、ゼオライトは、可逆的に結晶水を復元する特性に基づき、珪藻土よりも保水保持力が高い（水を蒸散しにくい）特性を示すことになっている。本実施形態においては、珪藻土が、保水層５ｂ全体重量に対して３ｗｔ％〜１５ｗｔ％の範囲とされ、ゼオライトが、保水層５ｂ全体重量に対して５ｗｔ％〜２０ｗｔ％の範囲とされている。この場合、上記珪藻土、ゼオライトの他のもの割合は、保水層５ｂ全体重量に対して、セメントを１０〜１５ｗｔ％、真砂土を１０〜３０ｗｔ％、造粒焼成人工軽量骨材を３０〜５０ｗｔ％、水を１０〜１５ｗｔ％の各範囲のものとし、全体として１００ｗｔ％となるようにするのが好ましい。
【００４０】
これにより、本蓄熱抑制ブロック１においては、降雨時に、図８に示すように、雨水は、表層４を経て保水層５ｂに至り、その保水層５ｂにおいて、雨水が、ゼオライト、珪藻土等の保水材料に保水されることになっている。このとき、降雨量が、保水層５ｂが受け入れる時間当たりの量よりも多いときには、表層４を横に流れて目地或いは他の個所に導かれ、地下等に排水（浸透）される。
【００４１】
一方、保水層５ｂが雨水を保水した後には、図９に示すように、路面の気化熱を奪って雨水が蒸散され、路面の温度上昇が抑制されることになる。また、保水層５ｂの保水量が低くなったときには、蓄熱抑制ブロック１よりも下側の地下より水を吸水することになる。
【００４２】
この場合、本実施形態においても、表層４におけるＣａＣＯ３に基づき赤外線が反射されて、蓄熱抑制ブロックの保有熱が上昇されないようにされていることから、保水層における雨水が、雨水の蒸散が蓄熱抑制ブロック１の保有熱の消費に利用されることが抑えられることになる。このため、保水層５ｂ内部の雨水が蒸散によって早期になくなってしまうことが抑制され、この保水層５ｂ内部の雨水が有効に利用されて歩道の路面ないしは路面付近の温度上昇の抑制効果を長続きさせることができることになる。
【００４３】
このような蓄熱抑制ブロック１は、次のようにして製造される。
先ず、表層材料としての硬質珪砂及びＣａＣＯ３と、マグネシアセメントを混ぜ合わせる。そして、その混合物を型枠内に入れてその硬化を待ち、その硬化後、その硬化物を表層成形体として脱型し、その表層成形体を別の型枠内にセットする。
【００４４】
次に、保水層成形材料としてのゼオライト、珪藻土、真砂土、造粒焼成人工軽量骨材、セメント、水等を混ぜ合わせて混合物を作り、その混合物を、前記表層成形体がセットされた型内に流し込む。そして、その保水層成形材料を保水層成形体として硬化させた後、その表層成形体と保水層成形体とが一体化した一体化物を脱型し、当該蓄熱抑制ブロック１を得る。
【００４５】
この製造方法の別の態様としては、前記実施形態同様、先ず、型枠内に表層材料を入れ、次に、コンクリートブロック成形材料をその同じ型枠内に入れて、それらの一体化物を形成するようにしてもよいし、型枠内にコンクリートブロック成形材料を入れた後、そのコンクリート成形材料の上側に予め用意された表層成形体を載せ、その表層成形体に対して振動を与えつつ押圧力を付与することにより、それらの一体化物を得るようにしてもよい。
【００４６】
また、上記保水層５ｂとしては、土壌を主成分として、土壌の特質を具備したままで、土壌のように雨水等で泥土化せず、耐荷重性に優れた次のような矩形状ブロックを用いることもできる。すなわち、アンモニウム塩類又はナトリウム塩類の少なくともいずれかと、カリウム塩類と、鉄化合物と、硝酸カルシウム又は塩化カルシウムと、マグネシウム塩類とを水に添加して、多種多様のアルカリイオンや金属イオンを含有する液剤を調整し、これを、土壌、セメント、高炉水砕スラグの混合物に添加して練り合わせ、得られた浸潤混合物をプレス機で圧縮することにより矩形状に成形し、その後、乾燥、養生したものを用いることができる。この場合、上記液剤は、そのイオンリッチな性質のため、配合固形成分の凝結を促進、活性化し、緻密で強固な結合構造体を生成する。
【図面の簡単な説明】
【図１】第１実施形態に係る蓄熱抑制ブロックを利用した状態を示す斜視図。
【図２】第１実施形態に係る蓄熱抑制ブロックの敷設状態を説明する説明図。
【図３】第１実施形態に係る蓄熱抑制ブロックを示す斜視図。
【図４】第１実施形態に係る蓄熱抑制ブロックを縦断面を模式的に示す図。
【図５】赤外線吸収抑制機能の効果を説明する特性図。
【図６】赤外線吸収抑制機能の効果と表層（ＣａＣＯ３）の厚みとの関係を説明する特性図。
【図７】第２実施形態に係る蓄熱抑制ブロックを利用した状態を示す斜視図。
【図８】降雨時における第２実施形態に係る蓄熱抑制ブロックの保水、排水作用を説明する説明図。
【図９】平常（晴天）時における第２実施形態に係る蓄熱抑制ブロックの蒸散作用を説明する説明図。
【符号の説明】
１  蓄熱抑制ブロック
４  表層
５ａ  コンクリートブロック
５ｂ  保水層
【図１】
2005023545.tif 000003
【図２】
2005023545.tif 000004
【図３】
2005023545.tif 000005
【図４】
2005023545.tif 000006
【図５】
2005023545.tif 000007
【図６】
2005023545.tif 000008
【図７】
2005023545.tif 000009
【図８】
2005023545.tif 000010
【図９】
2005023545.tif 000011